(57)【特許請求の範囲】
【請求項１】
質量％で、Ｃ：０．０３０〜０．１０％、Ｓｉ：０．１０〜０．３０％、Ｍｎ：１．３０〜１．８０％、Ｐ：０．０１５％以下、Ｓ：０．００３％以下、Ｍｏ：０．０５〜０．５０％、Ｖ：０．０１０％未満、Ｎｂ：０．０２５〜０．０５％、Ｔｉ：０．０１０〜０．０１６％、Ａｌ：０．０４０％以下、Ｃａ：０．００１０〜０．００４０％、Ｎ：０．００３０〜０．００６０％を含有し、且つ、ＴｉとＮの質量％が、Ｔｉ／Ｎで２．０〜３．５の範囲であり、ＮｂとＣの質量％が、Ｎｂ／Ｃで０．２〜２．０の範囲であり、残部Ｆｅ及び不可避的不純物からなり、−２０℃ＤＷＴＴ試験で延性破面率８５％以上の特性を有することを特徴とする高靱性クラッド鋼板の母材。
【請求項２】
さらに、質量％で、Ｎｉ：０．１０〜０．５０％、Ｃｒ：０．０１〜０．５０％、Ｃｕ：０．００５〜０．０５０％の中から選ばれる１種以上を含有することを特徴とする請求項１に記載の高靭性クラッド鋼板の母材。
【請求項３】
請求項１または２に記載の化学成分を有するクラッド鋼板の母材と合せ材とを用いてクラッド圧延した後、９００〜１１００℃に加熱して溶体化処理を行い、その後、４２０〜５００℃で焼戻し処理した、−２０℃ＤＷＴＴ試験で延性破面率８５％以上の特性を有することを特徴とする高靭性クラッド鋼板の製造方法。
【発明の詳細な説明】
【技術分野】
【０００１】
本発明は、高靭性クラッド鋼板の母材と当該クラッド鋼板の製造方法に関する。
【背景技術】
【０００２】
近年、エネルギー問題から従来採掘が不可能であった難採掘環境と呼ばれる領域においてもエネルギー資源開発が進んでいる。このような環境は特に腐食環境も厳しく、より耐食性に優れた高合金クラッド鋼の適用の要求が高まっている。さらに難採掘環境下での、産業設備と構造物のニ−ズとしては耐久性及び長寿命化並びにメンテナンスフリ−化が指向されており、Ａｌｌｏｙ６２５、８２５に代表されるＮｉ基合金またはＮｉ合金はこれらニ−ズに適合した材料として注目を集めている。
【０００３】
一方で、Ｎｉ合金の主原料であるＮｉやＭｏ、Ｃｒに代表される合金元素の価格は、時に高騰や大きな変動がある。そのため、無垢材（全厚が合せ材の金属組成のような場合を云う。）としての使用よりも高合金鋼の優れた耐食性をより経済的に利用できるクラッド鋼が、最近、注目されている。
【０００４】
高合金クラッド鋼とは合せ材にＮｉ基合金またはＮｉ合金鋼、母材に普通鋼材と、二種類の性質の異なる金属を張り合せた鋼材である。クラッド鋼は、異種金属を金属学的に接合させたもので、めっきとは異なり剥離する心配がなく単一金属及び合金では達し得ない新たな特性を持たせることができる。
【０００５】
クラッド鋼は、使用環境毎の目的に合った機能を有する合せ材を選択することにより無垢材と同等の機能を発揮させることができる。さらに、クラッド鋼の母材には、耐食性以外の高靭性、高強度といった厳しい環境に適した炭素鋼・低合金鋼を適用することができる。
【０００６】
このように、クラッド鋼は、無垢材よりも合金元素の使用量が少なく、かつ、無垢材と同等の耐食性を確保でき、さらに炭素鋼・低合金鋼と同等の強度・靭性を確保できるため、経済性と機能性が両立できるという利点を有する。
【０００７】
以上から、高合金の合せ材を用いたクラッド鋼は非常に有益な機能性鋼材であると考えられており、近年そのニ−ズが各種産業分野で益々高まっている。
【０００８】
クラッド鋼は、合せ材によって用途が異なり、製造方法も異なる。クラッド鋼板の母材には、Ｎｂ、Ｖ、またはＴｉ、Ｂ等の合金成分を微量添加した低炭素低合金鋼が用いられていることがあった。このような低炭素低合金鋼は所定の焼入れ焼戻し（以下、「調質」ということもある。）又は熱間圧延時の制御圧延（ＴＭＣＰ）などにより製造されている。
【０００９】
しかもクラッド鋼を造管しクラッド鋼管として製造する場合には、鋼板を成形してパイプ形状とし、パイプの表裏面からそれぞれに１パスの高能率溶接が施工される。
【００１０】
一般に、多層盛り溶接では被溶接鋼板（溶接用語では「母材」と呼ぶが、クラッド鋼板の母材と区別する必要がある場合には、以下「被溶接鋼板」または「母材（Ｂ．Ｍ．）」と記載する。）及び溶接金属の境界、母材（Ｂ．Ｍ．）熱影響部（以下「ＨＡＺ」という。）は次パスの熱影響で細粒化されるが、１パス溶接では母材（Ｂ．Ｍ．）と溶接金属の境界（以下「溶接ボンド部」という。）やＨＡＺの結晶粒は粗大化した状態となり、靭性の低下につながる。
【００１１】
そこで、例えばパイプラインの操業が緊急停止するときにはパイプの各部位が−４０℃の低温の環境下に置かれるため母材（Ｂ．Ｍ．）及びＨＡＺにおける−４０℃でのシャルピー衝撃吸収エネルギー（ｖＥ−４０℃）は、３５（Ｊ）以上の仕様となりつつある。しかも母材（Ｂ．Ｍ．）においても脆性破壊停止温度を確認するためのＤＷＴＴ試験：Ｄｒｏｐ  Ｗｅｉｇｈｔ  Ｔｅａｒ  Ｔｅｓｔ（落重引き裂き試験）で、−２０℃で８５％以上の延性破面の確保（８５％ＳＡＴＴ）等の仕様が要求されこともある。そのため、上記靭性を改善する種々の方法が開示されており、特許文献１及び２に開示された方法においては、ＴｉとＮの添加量を適正化することで溶接部靱性の向上を図っている。
【００１２】
また、非特許文献１には特許文献１及び２に基づいて製造した例が開示されている。さらに、特許文献３にはＣ、Ｓｉ、Ｍｎ、ＡｌにＴｉ、Ｎ、Ｎｂ、Ｖ、Ｂを添加し、微細なＴｉＮを鋼中に析出させることによって、ＨＡＺのオーステナイト粒を小さくして靭性を向上させる技術が開示されている。
【先行技術文献】
【特許文献】
【００１３】
【特許文献１】特開２００４−１４９８２１号公報
【特許文献２】特開２００６−３２８４６０号公報
【特許文献３】特公昭５５−２６１６４号公報
【非特許文献】
【００１４】
【非特許文献１】日本製鋼所技報、Ｎｏ．５５（２００４）、ｐｐ．７７−７８
【発明の概要】
【発明が解決しようとする課題】
【００１５】
しかし、特許文献１及び２に開示された方法においては、生成したＴｉＮが固溶しないで残存する場合は、高温に加熱される領域において組織の粗大化が抑制されるというピンニング効果が認められる。しかし、通常のクラッド鋼製造時の加熱では、ＴｉＮは粗大なままでピンニング効果が少なく、その領域の組織の粗大化抑制が十分に達成されないという問題がある。
【００１６】
非特許文献１には、ＴｉＮのピンニング効果が十分に得られない領域に関しては、記載がない。
【００１７】
特許文献３で開示された方法は、１１５０℃以下の温度に再加熱するという追加工程が必要となるため、製造コストの増加を招き工業的に実施する上で問題がある。
【００１８】
本発明は、上記した問題点を解決する合金元素の複合添加により高靭性クラッド鋼板の母材とそのクラッド鋼板の製造方法を提供することを目的とする。
【課題を解決するための手段】
【００１９】
発明者らは、かかる事情に鑑み、クラッド鋼板の母材において、ＴｉＮだけでは靭性向上が図られない点に留意し、析出物の挙動を明確化することでクラッド鋼の母材靭性が向上できることを明らかにした。
【００２０】
具体的には、従来技術で強度調整のために添加が必須とされていたＶは、９００℃程度で鋼中に固溶し、焼入れ性が著しく高くなり、硬化によりＨＡＺ靭性の劣化の原因となることを確認し、クラッド鋼の母材の成分設計の際、このＶを添加しないこととした。さらに、１０００℃近傍の温度域に加熱されるクラッド鋼の母材の靭性の低下を抑制するため、ＴｉＮとＮｂＣの析出量と形態を最適化して加熱時のγ粒径の粗大化を抑制できるようにしている。
【００２１】
これにより、優れた低温靭性を有するクラッド鋼板の母材が得られることを見出した。該母材は、好適には厚さ５０ｍｍ以下である。本発明において、合金元素の複合添加と調質処理により、母材の低温靱性を確保した高靭性クラッド鋼板の母材を提供することを可能とした。
【００２２】
発明者等は上記した新たな知見に加えて、種々の検討を重ね、以下の最適な成分組成を発明するに至った。
すなわち、上記課題を解決するための本発明の高靭性クラッド鋼板の母材の発明は、以下の通りである。
【００２３】
［１］質量％で、Ｃ：０．０３０〜０．１０％、Ｓｉ：０．１０〜０．３０％、Ｍｎ：１．３０〜１．８０％、Ｐ：０．０１５％以下、Ｓ：０．００３％以下、Ｍｏ：０．０５〜０．５０％、Ｖ：０．０１０％未満、Ｎｂ：０．０１０〜０．０６０％、Ｔｉ：０．００５〜０．０２０％、Ａｌ：０．０４０％以下、Ｃａ：０．００１０〜０．００４０％、Ｎ：０．００３０〜０．００６０％を含有し、残部Ｆｅ及び不可避的不純物からなり、−２０℃ＤＷＴＴ試験で延性破面率８５％以上の特性を有することを特徴とする高靱性クラッド鋼板の母材。
【００２４】
［２］さらに、質量％で、Ｎｉ：０．１０〜０．５０％、Ｃｒ：０．０１〜０．５０％、Ｃｕ：０．００５〜０．０５０％の中から選ばれる１種以上を含有することを特徴とする上記［１］に記載の高靭性クラッド鋼板の母材。
【００２５】
［３］さらに、前記Ｔｉ含有量と前記Ｎ含有量の比であるＴｉ／Ｎが２．０〜３．５の範囲であることを特徴とする上記［１］または［２］に記載の高靭性クラッド鋼板の母材。ここで、元素記号はその元素の質量％で表示した含有量である。
【００２６】
［４］前記Ｎｂ含有量と前記Ｃ含有量の比であるＮｂ／Ｃが０．２〜２．０の範囲であることを特徴とする上記［１］乃至［３］の何れかに記載の高靭性クラッド鋼板の母材。ここで、元素記号はその元素の質量％で表示した含有量である。
【００２７】
［５］上記［１］乃至［４］の何れかに記載の化学成分を有するクラッド鋼板の母材と合せ材とを用いてクラッド圧延した後、９００〜１１００℃に加熱して溶体化処理を行い、その後、５５０℃未満で焼戻処理した、−２０℃ＤＷＴＴ試験で延性破面率８５％以上の特性を有することを特徴とする高靭性クラッド鋼板の製造方法。
【発明の効果】
【００２８】
本発明によれば、ＨＡＺ靭性の劣化原因のＶ含有量を極力低減し、Ｎｂ、Ａｌ、Ｔｉ、Ｎ等を適正量添加してクラッド鋼の母材の結晶粒を超微細化することにより、母材及び１パス溶接による熱影響部において、結晶粒度の粗大化を抑制して優れた低温靱性を得ることができる。
【発明を実施するための形態】
【００２９】
以下に本発明の各構成要件の限定理由について説明する。
【００３０】
１．成分組成について
はじめに、本発明の鋼の成分組成を規定した理由を説明する。なお、成分％は、すべて質量％を意味する。
【００３１】
Ｃ：０．０３０〜０．１０％
Ｃは鋼の強度を向上させる有効な成分であり、０．０３０％未満であると一般溶接用としては強度が得られないため０．０３０％以上とする。一方、０．１０％を超えて含有すると鋼材の溶接性やＨＡＺ靭性等を著しく劣化させるため、Ｃ量は０．０３０〜０．１０％の範囲とする。好ましくは０．０４〜０．０８％の範囲である。
【００３２】
Ｓｉ：０．１０〜０．３０％
Ｓｉは母材の強度確保、脱酸等に必要な成分であり、その効果を得るためには少なくとも０．１０％以上の含有が必要である。一方、０．３０％を超えて含有するとＨＡＺの硬化により靭性が低下するため、Ｓｉ量は０．１０〜０．３０％の範囲とする。なお、ＨＡＺ靭性の観点から、好ましくは０．１３〜０．２０％の範囲である。
【００３３】
Ｍｎ：１．３０〜１．８０％
Ｍｎは母材の強度及び靭性の確保に有効な成分として１．３０％以上の含有が必要であるが、溶接部の靭性、割れを考慮し上限値を１．８０％とする。よって、Ｍｎ量は１．３０〜１．８０％の範囲とする。なお、母材靭性およびＨＡＺ靭性の観点から、好ましくは１．４０〜１．５５％の範囲である。
【００３４】
Ｐ：０．０１５％以下
Ｐは含有量が少ないほど望ましいが、工業的に低減させるためにはコストが大きいことからＰ量は０．０１５％以下とする。
【００３５】
Ｓ：０．００３％以下
Ｓは含有量が少ないほど望ましく、多すぎると靭性を著しく低下させることからＳ量は０．００３％以下とする。
【００３６】
Ｍｏ：０．０５〜０．５０％
Ｍｏは固溶化熱処理後の母材の強度と靭性を安定的に向上させる元素であるが、０．０５％未満ではその効果が得られないため０．０５％以上を含有させる。また、０．５０％を超えて含有するとＨＡＺ部の靭性を損なうため、Ｍｏ量は０．０５〜０．５０％の範囲とする。なお、母材強度とＨＡＺ靭性の観点から、好ましくは、０．０８〜０．２０％の範囲である。
【００３７】
Ｖ：０．０１０％未満
Ｖは本発明において、最も注目すべき元素であり、できるだけ少ないことが必要である。従来、Ｖは、ＶＣ、ＶＮ等の微細析出物による析出強化を意図して積極的に添加されてきたが、本発明のクラッド鋼の製造過程に、９００℃以上に加熱して焼入れを実施する工程がある場合、ＶＣ、ＶＮ等の微細析出物は、加熱したときに解離して鋼中に固溶する。この現象が生じるのは、本発明のようなＣ含有範囲においては、９００℃以上の加熱時に固溶する。したがって、添加されたＶは、この加熱時に微細析出物として存在しにくくなり解離するので、焼入れ性元素として作用し、母材、ＨＡＺのいずれの領域においても焼入れにより著しく硬化して、靭性劣化の原因となる。この靭性劣化は０．０１０％以上含有すると顕著となる。そのため、Ｖ量は０．０１０％未満とする。好ましくは、０．００４％未満であり、工業的に可能なレベルで含有させないことがより好ましい。
【００３８】
Ｎｂ：０．０１０〜０．０６０％
Ｎｂは、ＮｂＣを生成することで鋼を溶体化温度に加熱時にオーステナイト粒の粗大化を防止すると共に細粒化の効果があり、Ｎｂ炭化物などを母材に微細に均一に分散し高温強度などを上昇する作用を有するが、その効果は０．０１０％以上の含有で発揮される。しかし０．０６０％を超えると効果が認められないだけでなく、鋼塊に表面庇が生じやすいため、Ｎｂ量は０．０１０〜０．０６０％の範囲とする。なお、同様の理由で、好ましくは、０．０２５〜０．０５％の範囲である。
【００３９】
Ｔｉ：０．００５〜０．０２０％
ＴｉはＮｂと同様にＮと結合して結晶粒度の粗大化を抑制し、固溶化処理後の組織を微細化し靭性を改善する効果がある。その添加量は０．００５％未満では効果が少ないため０．００５％以上含有させる。また、Ｔｉ含有量が０．０２０％を超えると切り欠き効果により溶接熱影響部靭性が大きく劣化するので、Ｔｉ量は０．００５〜０．０２０％の範囲とする。好ましくは、０．０１０〜０．０１６％の範囲である。
【００４０】
Ａｌ：０．０４０％以下
Ａｌは、脱酸剤として有効な元素であり、また、ＡｌＮとして溶体化処理時のオーステナイト結晶粒度の粗大化を防止するが、０．０４０％を超えて含有させると細粒化効果が低下し、靭性を劣化させる。また、０．０４０％を超えるとＡｌＮが過剰に生成され鋼塊の表面庇の原因にもなることからＡｌ量は０．０４０％以下とする。同様の理由から、好ましくは、０．０３５％以下である。
【００４１】
Ｃａ：０．００１０〜０．００４０％
Ｃａは硫化物系介在物の形態を制御し溶接熱影響部靭性を改善し，また、それに伴いＭｎＳの形態制御に効果があり、衝撃値を向上させる。また、耐水素誘起割れ感受性を改善する。この効果を発揮するＣａの含有量は、０．００１０％以上である。しかし、０．００４０％を超えると効果が飽和し、逆に清浄度を低下させ溶接熱影響部靭性を劣化させ、耐水素誘起割れ感受性が劣化する他、鋼塊に表面庇が発生しやすいので、Ｃａ量は０．００１０〜０．００４０％の範囲とする。好ましくは０．００２０〜０．００３０％の範囲である。
【００４２】
Ｎ：０．００３０〜０．００６０％
ＮはＴｉＮとして析出する事でＨＡＺ靭性の向上に効果があるが、Ｎ含有量が０．００３０未満では効果が薄れるため下限を０．００３０％とする。しかしながら０．００６０％
を超えると固溶Ｎが増大しＨＡＺ靭性の低下がおこる。Ｔｉの添加量と対応させＴｉＮの微細析出によるＨＡＺ靭性の向上を考慮すると、Ｎ量は０．００３０〜０．００６０％の範囲とする。好ましくは０．００３０〜０．００４０％の範囲である。
【００４３】
以上が本発明の基本成分であるが、上記成分に加えて、選択的にＮｉ、Ｃｒ及びＣｕの中から１種以上を以下の範囲で含有してもよい。
【００４４】
Ｎｉ：０．１０〜０．５０％
Ｎｉは母材の強度及び靭性を向上させるために有効であり、０．１０％以上を添加することが好ましい。しかし、０．５０％を超えて添加すると効果が飽和し、Ｎｉの含有は製造コストを上昇させるため、Ｎｉを添加する場合は、Ｎｉ量は０．１０〜０．５０％の範囲とすることが好ましい。さらに好適には、０．２０〜０．４０％の範囲である。
【００４５】
Ｃｒ：０．０１〜０．５０％
Ｃｒは母材の強度及び靭性を向上させるために有効であり、０．０１％以上を添加することが好ましい。しかし、０．５０％を超えて添加するとＨＡＺ部靭性を低下させるためことがあるため、Ｃｒを添加する場合は、Ｃｒ量は０．０１〜０．５０％の範囲とすることが好ましい。さらに好適には、０．０１〜０．３０％の範囲である。
【００４６】
Ｃｕ：０．００５〜０．０５０％
Ｃｕは靭性の改善と強度の上昇に有効であり、０．００５％以上を添加することが好ましい。一方、過剰な添加は溶接時の割れ感受性を高めることがある。したがってＣｕを添加する場合は、Ｃｕ量は０．００５〜０．０５０％の範囲とすることが好ましい。さらに好適には、０．０１〜０．０２５％の範囲である。
【００４７】
Ｔｉ／Ｎ：２．０〜３．５
Ｔｉ及びＮは、上記のようにＴｉＮを生成してＨＡＺの靱性を改善するのに重要な元素であり、該効果を充分に発揮するためには両元素の含有量の相関関係も重要となる。すなわち、質量％比で、Ｔｉ／Ｎが２．０未満であると結晶粒が粗大化し、靱性値が大きく低下することがある。また、Ｔｉ／Ｎが３．５を超えると同様の理由により靭性値が低下することがある。したがって、Ｔｉ／Ｎは２．０〜３．５の範囲とすることが好ましい。さらに好適には、２．５〜３．５の範囲である。
【００４８】
Ｎｂ／Ｃ：０．２〜２．０
Ｎｂ、Ｃは、ＮｂＣを生成することで結晶粒の細粒化に効果があり、本発明のように焼入れ焼戻し処理時には靭性向上に寄与する。しかし、その効果はＮｂ／Ｃが０．２以上で発揮され、Ｎｂ／Ｃが２．０を超えると効果が認められない。したがって、Ｎｂ／Ｃは、０．２〜２．０の範囲とすることが好ましい。さらに好適には、０．３〜１．８の範囲である。
【００４９】
２．靭性について
ＤＷＴＴ試験：−２０℃での延性破面率８５％以上
ラインパイプは、脆性破壊防止の観点から、ＡＰＩ−５Ｌで規定されたＤＷＴＴ試験における延性破面率（ＳＡ（％））の値が高いことが望まれている。従って、−２０℃での延性破面率を８５％以上（８５％ＳＡＴＴ）とした。これによって、安全性を高めることができ産業上有用である。
【００５０】
３．製造方法について
本発明のクラッド鋼の母材素材は、前記した成分範囲に調整され、常法等により溶製することができる。該母材素材は、用途などにより合せ材の材質が選定され、クラッド圧延によりクラッド鋼板とする。
【００５１】
なお、天然ガス等のパイプラインに使用される用途では、例えば合せ材としてＡｌｌｏｙ６２５、８２５などの高合金を用いることができる。なお、クラッド鋼の母材素材は、５０ｍｍ厚以下であるのが望ましい。また、該母材素材の板厚が２５ｍｍ以上の場合は、合せ材と母材素材と重ね合せて１組で圧延し、２５ｍｍ未満の場合は２組を重ねて圧延することができる。また、本発明ではクラッド圧延時の条件は特に限定されるものではなく、常法により行うことができる。
【００５２】
上記により得られたクラッド鋼板は、溶体化処理のため、９００〜１１００℃の範囲に加熱する。溶体化処理が９００℃未満では十分な母材強度が確保できず、１１００℃を超えると母材の靭性が劣化する。したがって、溶体化処理のため、９００〜１１００℃の範囲に加熱する。さらに好ましくは、９００〜９８０℃である。溶体化処理の時間はクラッド鋼板の板厚にもよるが１０〜３０分とすることが好ましい。しかし、高温長時間の保持は合せ材の種類によっては合せ材中に析出物が生成することがあるため、１０分より短時間としても良い。溶体化処理後は、水冷、油冷（例えば冷却速度２℃／ｓ以上）などの方法で急冷する。
【００５３】
次いで、５５０℃未満の温度に加熱し、焼戻し処理を行う。５５０℃以上ではＤＷＴＴ特性が劣化するので、５５０℃未満とした。さらに焼戻し処理温度は４２０〜５００℃の範囲が好ましい。焼戻し時加熱時間としては５〜３５分を例示することができる。上記一連の調質処理により、クラッド鋼板の母材を微細化することができる。
【００５４】
クラッド鋼板は、板状のまま及び鋼管に成型してクラッド鋼管として使用することができる。上記クラッド鋼板では、溶接時に、それぞれ表裏１パスで溶接することができ、該１パス溶接によってもＨＡＺ部での微細な組織が維持され、良好な靱性が確保される。
【実施例】
【００５５】
以下に本発明の実施例を比較例と対比しつつ説明する。
【００５６】
母材の靭性は、ＡＰＩ−５Ｌに準拠したＤＷＴＴ試験片を採取し、−２０℃におけるＤＷＴＴ試験（落重特性）で評価した。本発明では、−２０℃におけるＤＷＴＴ試験で、延性破面率８５％以上を母材の靭性に優れているものとした。また、引張強度は５９０ＭＰａ以上を本発明に必要な強度とした。
【００５７】
表１に示す化学成分を有する母材とＡｌｌｏｙ６２５を用い、クラッド鋼板を製造した。製造条件は、母材と合せ材を重ねて一組とし、加熱炉で１１５０℃に加熱後、熱間圧延により母材厚３０ｍｍ、合せ材厚３ｍｍのクラッド鋼板とし、圧延完了後、９１０℃に加熱して溶体化処理を実施した後、５００℃に加熱して焼戻し処理を行った。比較例として焼戻し温度を６００℃にしたものを製造した。
【００５８】
一連の熱処理後のクラッド鋼板を冷間で成形して外径５００ｍｍのクラッド鋼管を製造し、母材部と母材の溶接熱影響部について諸特性を調べた。結果を表２に示す。
【００５９】
表２において、母材の化学成分がいずれも本発明の請求範囲を満足する発明例であるＮｏ．１〜Ｎｏ．１２は、母材部のＤＷＴＴ特性が目標特性を満足する。一方比較例であるＮｏ．１３、１７はＶの値が、Ｎｏ．１４、１８はＭｎの値が、Ｎｏ．１５、１９、２０はＴｉ／Ｎの値が、Ｎｏ．１６、Ｎｏ．２１はＮｂ／Ｃの値が、それぞれ発明の範囲を外れているので母材のＤＷＴＴ特性や引張強度が目標値を満たさなかった。また、Ｎｏ．２２、２３は焼戻し温度が６００℃と高温となったので、母材のＤＷＴＴ特性が目標値を満たさなかった。
【００６０】
【表１】
0005527455.tif 000002
【００６１】
【表２】
0005527455.tif 000003